(57)【特許請求の範囲】
【請求項１】
編地を含む面ファスナー雌材であって、
前記編地がバック糸、ミドル糸及びフロント糸によって編成された編地であり、
前記バック糸の５０％以上が加工糸であり、
前記バック糸が０−０／Ｎ−Ｎ（但し、Ｎは奇数である）の編組織に従って配置されており、前記バック糸が、ウエール方向において、１本又は複数本のＳ撚糸と１本又は複数本のＺ撚糸との交互配置を有する、面ファスナー雌材。
【請求項２】
前記ミドル糸が閉じ目及び開き目を交互に形成しており、
前記バック糸それぞれが、前記ミドル糸のうち２本のミドル糸と、前記０−０側及び前記Ｎ−Ｎ側の各端部において交互に接結しており、
ここで、前記バック糸は、前記０−０側又は前記Ｎ−Ｎ側の一方の端部で、前記２本のミドル糸のうち一方のミドル糸の閉じ目と接結されているとともに、前記０−０側又は前記Ｎ−Ｎ側の他方の端部で、前記２本のミドル糸のうち他方のミドル糸の開き目と接結されている、請求項１に記載の面ファスナー雌材。
【請求項３】
前記Ｎが、５、７又は９である、請求項１又は２に記載の面ファスナー雌材。
【請求項４】
前記ミドル糸が閉じ目及び開き目を交互に形成しており、
前記フロント糸が、前記ミドル糸の前記閉じ目の位置に配置された開き目を少なくとも有し、
前記フロント糸が、前記ミドル糸に対して左右交互に突出している、請求項１〜３のいずれか一項に記載の面ファスナー雌材。
【請求項５】
前記バック糸が、前記加工糸と同一又は前記加工糸よりも小さい繊度を有する弾性糸を更に含む、請求項１〜４のいずれか一項に記載の面ファスナー雌材。
【請求項６】
印刷部を更に有する、請求項１〜５のいずれか一項に記載の面ファスナー雌材。
【請求項７】
請求項１〜６のいずれか一項に記載の面ファスナー雌材と、面ファスナー雄材とを含む、面ファスナー。
【請求項８】
請求項７に記載の面ファスナーを含む、吸収性物品。
【発明の詳細な説明】
【技術分野】
【０００１】
本開示は、面ファスナー雌材、面ファスナー、及び吸収性物品に関する。
【背景技術】
【０００２】
従来、繊維製品、プラスチック製品、紙製品、産業用部品、電子部品、建材等の種々の物品の固定、結束等のために面ファスナーが広く用いられており、例えば、係合材として面ファスナーが取り付けられた吸収性物品（例えば紙おむつ等）が知られている。面ファスナーとしては、例えば、フック状の係合素子を有する雄材とループ状の係合素子を有する雌材との対であるもの等、種々の係合様式の面ファスナーが知られている。
【０００３】
特許文献１は、フックとループによるファスナーで雌編物として使用される横糸挿入縦編物であり、表側と裏側とを有し、この裏側は互いに離間した複数のステッチのホイールを有し、このステッチのループ部は外方に突出して基部でのみホイールに接続され各ホイールの隣接したループは適当な方向に交互に横方向に傾斜している自由ループを形成する横糸挿入縦編物と、編物の表側と裏側との間で編物の横側に挿入され編物の全幅を横切るように延びた横糸とを具備する編物を記載する。
【０００４】
特許文献２は、ループ材料であって、下地と間欠的に結合された連続マルチフィラメントテクスチャードヤーンを含み、該ヤーンが５０デニール未満、破断時エネルギー少なくとも６０ジュール／ｇ及び伸び４５％未満を有する、ループ材料を記載する。
【０００５】
特許文献３は、フック及びループの閉止システムにおけるループ部材として使用するための経編物であって、ベースヤーンから形成されたベース構造とパイルヤーンから形成されたパイル構造とを含み、該パイルヤーンが少なくとも７グラム／デニール及び約５０から２００デニールの強力モノフィラメントヤーンであって高さが２．０から３．０ミリメートルであり、該パイルヤーンが該ベース構造に固定されたループを画定しかつ互いに種々の角度で方向付けられている、経織物を記載する。
【０００６】
特許文献４は、フックアンドループファスナー用のループ部品であって、該ループ部品が、複数の相互連結されたヤーンで形成されている経ニットベースと、該経ニットベースから離れて延在してこれに結合している複数の連続ロングフロートとを含み、該ロングフロートがモノフィラメントパイルヤーンで形成されており、該フロートが該フックアンドループファスナーのためのループに形成されており、該ループが、同延のループ系に配列されており又は同方向に延在している、ループ部品を記載する。
【先行技術文献】
【特許文献】
【０００７】
【特許文献１】米国特許第６０９６６６７号明細書
【特許文献２】米国特許出願公開第２０１２／０２３１２０６号明細書
【特許文献３】米国特許第６２１６４９６号明細書
【特許文献４】米国特許第６０９９９３２号明細書
【発明の概要】
【発明が解決しようとする課題】
【０００８】
おむつ等の吸収性物品において、雌材と雄材との対である面ファスナーを係合部材として用いる場合、雌材には、雄材の係合位置の目安にするための数字、罫線等の印刷が好んで施される。例えば、２つの主面のうち一方が係合面で他方が非係合面である基材（例えば編布、不織布等）の非係合面側に印刷層を形成することによって、印刷層を有する面ファスナー雌材を得ることができる。この場合、基材は、印刷層が該基材を介して視認できる程度の光透過性を有する。これにより、図柄付きの面ファスナー雌材を形成できる。従来、印刷層を有する面ファスナー雌材を製造する方法としては、印刷層支持フィルムとその上に配置された印刷層とを有する印刷フィルムを基材上に配置する方法が用いられてきた。しかし、印刷層支持フィルムとして使用できるフィルムとしてはＣＰＰ（無軸延伸ポリプロピレン）フィルム、ＢＯＰＰ（二軸延伸ポリプロピレン）フィルム等が挙げられるところ、これらのフィルムは通常非通気性であり、面ファスナー雌材が取り付けられた物品の通気性、柔軟性及び伸張性の低下を招来し、おむつ等の吸収性物品の装着時の快適性、フィット感を損なってしまう場合がある。従って、面ファスナー雌材を幾つかの帯状にして通気部分及び伸張部分を確保する等の工夫が必要であった。また、印刷層支持フィルムの原料コスト、及び、基材と印刷フィルムとを接着するための接着剤の製造コストは無視できない。従って、図柄を有しながら上記のような不都合が回避された面ファスナー雌材に対する要求が存在する。
【０００９】
通気性、係合特性を十分有する基材を得るために好適な材料として従来用いられている編布は、印刷に適した形態の非係合面を有さない。すなわち、該非係合面上に直接（すなわち印刷層支持フィルム等の下地層を介さず）印刷を施しても、良好な印刷外観を得ることはできなかった。一方、不織布から構成される面ファスナー雌材は、通気性、印刷適性に優れるものの、編布からなる面ファスナー雌材に比べて十分な係合特性、耐久性が得られない場合がある。
【００１０】
本発明は、上記の課題を解決し、印刷層支持フィルム等の下地層を用いなくても良好な印刷外観を得ることができ、且つ係合特性及び耐久性に優れた面ファスナー雌材、並びに該面ファスナー雌材を含む面ファスナー及び吸収性物品を提供することを目的とする。
【課題を解決するための手段】
【００１１】
本発明は、以下の構成を有する。
［１］編地を含む面ファスナー雌材であって、
該編地がバック糸、ミドル糸及びフロント糸によって編成された編地であり、
該バック糸の５０％以上が加工糸であり、
該バック糸が０−０／Ｎ−Ｎ（但し、Ｎは奇数である）の編組織に従って配置されている、面ファスナー雌材。
［２］上記面ファスナー雌材と、面ファスナー雄材とを含む、面ファスナー。
［３］上記面ファスナーを含む、吸収性物品。
【発明の効果】
【００１２】
本発明によれば、平滑性及び隠蔽性に優れた非係合面を有する編地を含む面ファスナー雌材が提供される。かかる面ファスナー雌材は、印刷層支持フィルム等の下地層を用いなくても良好な印刷外観を得ることができ、また係合特性及び耐久性に優れる。
【図面の簡単な説明】
【００１３】
【図１】図１は、本開示の一態様に係る面ファスナー雌材の断面構造を示す模式図である。
【図２】図２は、本開示の一態様に係る面ファスナー雌材におけるバック糸の編組織を示す模式図であり、（ａ）は０−０／３−３、（ｂ）は０−０／５−５、（ｃ）は０−０／７−７、（ｄ）は０−０／９−９の編組織を示している。
【図３Ａ】図３Ａは、本開示の一態様に係る面ファスナー雌材における編地の編組織を示す模式図である。
【図３Ｂ】図３Ｂは、図３Ａで示される編地の編組織をバック糸、ミドル糸及びフロント糸に分解して示す模式図であり、（ａ）はバック糸、（ｂ）はミドル糸、（ｃ）はフロント糸の編組織をそれぞれ示している。
【図４Ａ】図４Ａは、図３Ａ及びＢに示す編組織に従った編地を示す模式図である。
【図４Ｂ】図４Ｂは、図４ＡのＡ−Ａ線に沿って（ミドル糸の流れ方向に対して垂直方向）編地を切断した際に観察される、編地に形成されたフロント糸の状態（左右１ループずつ）を示す模式図である。
【図５】図５は、本開示の一態様に係る面ファスナーの断面構造を示す模式図である。
【図６】図６は、実施例２（図中（ａ））及び比較例３（図中（ｂ））における編地の非係合面の外観を示す図である。
【発明を実施するための形態】
【００１４】
以下、本発明の例示の態様について説明するが、本発明は以下の態様に限定されず、特許請求の範囲の精神及び範囲から逸脱しない任意の改変が本発明に包含されることが意図される。また本開示で言及する各種測定は、特記がない限り、［実施例］に記載される方法又はこれと同等であることが当業者に理解される方法で行われることが意図される。
【００１５】
本開示の一態様は、
編地を含む面ファスナー雌材であって、
該編地がバック糸、ミドル糸及びフロント糸によって編成された編地であり、
該バック糸の５０％以上が加工糸であり、
該バック糸が０−０／Ｎ−Ｎ（但し、Ｎは奇数である）の編組織に従って配置されている、面ファスナー雌材を提供する。
【００１６】
本開示の面ファスナー雌材（本開示で、単に雌材ともいう。）は、２つの主面のうち一方が係合面（すなわち雄材と係合されることが意図される面）で他方が非係合面（すなわち雄材と係合されないことが意図される面）であることができる。係合面は係合素子を備える。かかる係合素子は、ループ状の糸によって形成されたループ係合素子を含む。従って、面ファスナー雌材の係合面は、雄材の係合素子（例えばフック係合素子）と係合可能である。このように、典型的な態様において、面ファスナーの係合様式は、フック・ループ式である。フック・ループ式の面ファスナーは、面ファスナー厚み方向に突き出た突起物で構成されるフックを有する雄材と、そのフックを係合可能なループを有する雌材との対であることができる。
【００１７】
図１は、本開示の一態様に係る面ファスナー雌材の断面構造を示す模式図である。図１を参照し、本開示の面ファスナー雌材１０は編地２０を含む。編地は、糸同士が編成されているという構造上、良好な通気性、柔軟性及び幅方向の伸張性を有する。これらの特性は、雌材を衛生用品等の吸収性物品において使用する際に特に有利である。また編地は、糸同士が編成されているという構造上、幾つかの態様において、例えば不織布と比べて耐久性が良好であることができる。編地２０は、ベース組織２４と該ベース組織２４上のフロント糸２３で構成されるループ組織を含む。典型的な態様において、面ファスナー雌材１０は、編地２０上に印刷部３０を更に含むことができる。
【００１８】
本開示に係る編地は、バック糸、ミドル糸及びフロント糸によって編成されている。このような編地は、後筬（バックバー）、中筬（ミドルバー）及び前筬（フロントバー）を備える一般的な編機（例えば、３枚筬経編機、又は、例えば弾性糸を用いる場合の後述の態様では４枚筬経編機、等）によって編成できる。従って本開示に係る編地は簡便且つ低コストで生産することができる。典型的な態様において、後筬にはバック糸、中筬にはミドル糸、及び前筬にはフロント糸がそれぞれ通糸される。通糸様式には、全通し、１イン１アウト（すなわち１本おきに糸抜きすること）、１イン２アウト（すなわち１本通糸及び２本糸抜きとすること）等がある。通気性、柔軟性及び伸張性の点並びに本開示の雌材の構造を形成するうえで１イン１アウトは有利である。
【００１９】
バック糸及びミドル糸は共に編地２０のベース組織２４を構成し、雌材を目的の物品（例えば吸収性物品）の被適用部（例えば吸収性物品の生地）に装着するのに寄与する。フロント糸２３は主として編地の第一の表面側に露出してループ係合素子を形成する。従って編地の該第一の表面は雌材における係合面（すなわち雄材と係合されることになる面）として機能できる。バック糸は、主として編地の上記第一の表面側と対向する第二の表面側に露出している。第二の表面は雌材の非係合面である。非係合面は雌材を目的の物品に装着する際の装着面として機能できる。
【００２０】
本開示の典型的な態様において、雌材は印刷部を更に有する。図１に示されるように、印刷部３０は、編地２０におけるベース組織２４の非係合面に直接配置されている。すなわち、印刷部３０は、編地２０におけるベース組織２４の非係合面上に設けることができる。また、印刷部３０の一部が編地２０のベース組織２４を構成する各糸（バック糸、ミドル糸）間等に存在していてもよい。本開示で、非係合面は、印刷（特にコーティングによる印刷）を施すのに好適な平滑性及び隠蔽性を有することが意図される。本開示の雌材は、編地の寄与による良好な通気性、柔軟性及び伸張性を有しながら、非係合面の良好な平滑性及び隠蔽性の寄与により、編地上に、下地層（例えば印刷層支持フィルム等）を介さずに印刷部を配置することが可能であるという利点を有する。すなわち、下地層は、雌材の通気性、柔軟性及び伸張性を損なう原因となり得るところ、本開示の雌材においては、そのような下地層を有することなく、編地上に印刷部を直接配置できる。これにより、印刷部を有しながら、通気性、柔軟性及び伸張性を有する雌材の提供が可能になる。なお本開示で、非係合面の平滑性は、編み目部（接結部）における編地厚みと、編み目間（隣り合う２本のミドル糸の間の領域）における編地厚みとの差によって左右される。この厚みの差が小さいほど平滑である。また、隠蔽性は、編地の光透過率、Lab色空間（L*）及び非係合面の外観評価を総合的に評価することによって判断できる。光透過率が小さいほど、また、Lab色空間（L*）値が大きいほど隠蔽性が高い。非係合面の外観は、目視等による外観観察により確認できる。
【００２１】
なお、非係合面が良好な平滑性及び隠蔽性を有することは、本開示の面ファスナー雌材を吸収性物品（例えば、おむつ）用途で用いる場合には以下の利点を更に有する。吸収性物品のアセンブリラインでは、吸収性物品本体への面ファスナーの取り付けのために、サクションロールに設けられた吸引孔による搬送が必要である。このとき、面ファスナーの空隙が多すぎる、或いは、面ファスナーにおけるサクションロールに対向する側の表面の凹凸が大きすぎると、サクションロールによる面ファスナー雌材の搬送が困難になり、生産性を低下させるという不都合を招来する場合がある。本開示の面ファスナー雌材は、このような不都合を回避して、吸収性物品（例えば、おむつ）の生産ラインにおける良好な生産性に寄与するという利点を有する。
【００２２】
本発明者らは、面ファスナー雌材の非係合面に印刷を施す際における、非係合面の平滑性及び隠蔽性の重要性を見出し、更に、バック糸の選択及び編組織の制御によって上記の平滑性及び隠蔽性を制御できることに着目した。
【００２３】
本開示において、バック糸は、０−０／Ｎ−Ｎ（但し、Ｎは奇数である）の編組織に従って配置されている。すなわち、バック糸は挿入組織として配置されているため、編み目（特に閉じ目）を有する場合と比べて編地厚み方向での糸の重なりを少なくでき、かつ編地の面方向に広がって分布できる。従って、このようなバック糸は非係合面の良好な平滑性及び編地の良好な隠蔽性に寄与する。
【００２４】
また、バック糸は加工糸を含む。０−０／Ｎ−Ｎの編組織による糸配置により、加工糸の加工（撚り等）は比較的解けやすく、単糸が分散しやすい。この点でも、本開示のバック糸の配置は平滑で隠蔽性に優れる編地表面を得る観点から有利である。
【００２５】
本開示において、上記編組織のＮは奇数である。筬への給糸様式は編地の坪量等目的に応じて選択できるが、０−０／Ｎ−Ｎの編組織によれば、１イン１アウトの通糸様式を好ましく採用できる。
【００２６】
図２は、本開示の一態様に係る面ファスナー雌材におけるバック糸の編組織を示す模式図であり、（ａ）は０−０／３−３、（ｂ）は０−０／５−５、（ｃ）は０−０／７−７、（ｄ）は０−０／９−９の編組織を示している。すなわち図２は、Ｎが３（図２（ａ））、Ｎが５（図２（ｂ））、Ｎが７（図２（ｃ））及びＮが９（図２（ｄ））である場合の組織図を示している。好ましい態様において、Ｎは、通気性、柔軟性及び伸張性が良好で、かつ平滑性及び隠蔽性が良好な編地を得る点で、５、７又は９である。ある態様においては、Ｎが５又は７であることがより好ましい。
【００２７】
図３Ａは、本開示の一態様に係る面ファスナー雌材における編地の編組織を示す模式図である。図３Ｂは、図３Ａで示される編地の編組織をバック糸、ミドル糸及びフロント糸に分解して示す模式図であり、（ａ）はバック糸、（ｂ）はミドル糸、（ｃ）はフロント糸の編組織をそれぞれ示している。図３Ａ及びＢは、バック糸２１，２１Ａが、０−０／５−５、ミドル糸２２，２２Ａ，２２Ｂ，２２Ｃが、１−０／０−１／０−１／１−０、フロント糸２３，２３Ａが、１−０／５−６／１０−１１／６−５の編組織で配糸されることを示している。
【００２８】
バック糸２１，２１Ａは、ミドル糸２２，２２Ａ，２２Ｂ，２２Ｃの鎖編に、０−０／Ｎ−Ｎ（例えば図３Ａ及び図３Ｂでは、０−０／５−５）の編組織で挿入されている。
【００２９】
好ましい態様において、ミドル糸は閉じ目及び開き目を交互に（好ましくは１コース毎に交互に）形成しており、バック糸はそれぞれ、２本のミドル糸と、０−０側及びＮ−Ｎ側の各端部において交互に接結している。ここで、バック糸は、０−０側又はＮ−Ｎ側の一方の端部で、２本のミドル糸のうち一方のミドル糸の閉じ目と、０−０側又はＮ−Ｎ側の他方の端部で、２本のミドル糸のうち他方のミドル糸の開き目と接結されている。このような編組織は、良好な平滑性及び隠蔽性に加え、雌材の雄材に対する良好な係合力にも寄与する。係合力が大きい面ファスナーは、例えば衛生用品等の吸収性物品における漏れの防止等において有利である。なお本開示で、バック糸の０−０側及びＮ−Ｎ側の各端部とは、バック糸のウエール方向における各端部、すなわち波形で示されるバック糸の各頂点側の位置を意味する。
【００３０】
このような態様の一例は、図３Ａ及びＢに示す編組織である。この編組織において、バック糸、ミドル糸、及びフロント糸は、それぞれ１ウエールおきに通糸されている（すなわち１イン１アウト）。なお図３Ｂにおいては、バック糸、ミドル糸、及びフロント糸の編組織のパターンを説明するために、バック糸、ミドル糸、及びフロント糸をそれぞれ１本ずつ示している。ミドル糸２２，２２Ａ，２２Ｂ，２２Ｃは開き目と閉じ目とを１コース毎に交互に形成している。図３Ｂを参照し、ミドル糸２２は、１コース目の開き目２２ａ、２コース目の閉じ目２２ｂ、３コース目の開き目２２ｃ、４コース目の閉じ目２２ｄという交互配置を有している。０−０／Ｎ−Ｎの編組織に従って配置されているバック糸は、ウエール方向端部（図３Ｂ中、１〜４コース目について端部Ｔ１，Ｔ２，Ｔ３，Ｔ４として示している）において、２本のミドル糸と１コース毎に交互（具体的には、一方のミドル糸の閉じ目及び他方のミドル糸の開き目）に接結される。すなわち、図３Ａを参照し、あるバック糸２１Ａに着目したとき、このバック糸２１Ａは、１コース目で端部（図３Ｂ（ａ）中の端部Ｔ１に対応）にてミドル糸２２Ａの開き目（図３Ｂ（ｂ）中の開き目２２ａに対応）と、２コース目で端部（図３Ｂ（ａ）中の端部Ｔ２に対応）にて、ミドル糸２２Ｃの閉じ目（図３Ｂ（ｂ）中の閉じ目２２ｂに対応）と、３コース目で端部（図３Ｂ（ａ）中の端部Ｔ３に対応）にてミドル糸２２Ａの開き目（図３Ｂ（ｂ）中の開き目２２ｃに対応）と、４コース目で端部（図３Ｂ（ａ）中の端部Ｔ４に対応）にてミドル糸２２Ｃの閉じ目（図３Ｂ（ｂ）中の閉じ目２２ｄに対応）と、それぞれ接結されている。
【００３１】
フロント糸はループを形成するように配置される。フロント糸の編組織としては、例えば、１−０／５−６／１０−１１／６−５（図３Ａ及び図３Ｂに示される態様）の他、１−０／３−４／６−７／４−３（横方向のピッチが上記の編組織よりも狭いタイプ）、０−１／５−６／１１−１０／６−５（開き目タイプ）等を例示できる。ループは、雌材の雄材との係合に寄与する。
【００３２】
好ましい態様においては、ミドル糸が閉じ目及び開き目を交互に（好ましくは１コース毎に交互に）形成しており、フロント糸が、ミドル糸の閉じ目の位置に配置された開き目を少なくとも有し、フロント糸が、ミドル糸に対して左右交互に突出している。
【００３３】
図４Ａは、図３Ａ及びＢに示す編組織に従った編地の編パターンを示す模式図である。図４Ｂは、図４ＡのＡ−Ａ線に沿って（ミドル糸方向に対して垂直方向）編地を切断した際に観察される、編地に形成されたフロント糸の状態（左右１ループずつ）を示す模式図である。図３Ａ及びＢ、並びに図４Ａ及びＢを参照し、あるフロント糸２３Ａに着目したときに、このフロント糸２３Ａは、２コース目及び４コース目の開き目（図３Ｂ（ｃ）の開き目２３ｂ，２３ｄに対応）にてミドル糸２２Ｃの閉じ目（図３Ｂ（ｂ）の閉じ目２２ｂ，２２ｄに対応）と接結されている。このような編組織により、図４Ｂに示すように、フロント糸２３は、編地の一方の表面からのみ、ミドル糸に対して左右交互に突出する構造を形成できる。この場合、典型的には、フロント糸２３の１コース目及び３コース目の閉じ目２３ａ，２３ｃはプレスオフされる。これにより、フロント糸は、ミドル糸に対して、左右に繰り出されて編地のパイルとなる。
【００３４】
図３Ａ及びＢ、並びに図４Ａ及びＢを更に参照し、より具体的には、フロント糸２３は、まず、編地２０の所定の針位置において左から右へ閉じ目又は開き目（図中では閉じ目）によりラップ（編組織の１−０の位置）され右方向に繰り出される。そして、右に繰り出されたフロント糸２３は、２コース目で開き目２３ｂの状態でミドル糸２２の閉じ目２２ｂに接結され、更に編地２０の右方向に繰り出される。次いで、編地２０の所定の針位置で右から左へ閉じ目又は開き目（図中では閉じ目）によりラップ（編組織の１０−１１の位置）され左方向に繰り出される。そして、左に繰り出されたフロント糸２３は４コース目で開き目２３ｄの状態でミドル糸２２の閉じ目２２ｄに接結され、更に編地２０の左方向に繰り出される。この繰り返しにより、フロント糸２３は、例えば図４Ｂに示すように、編地の一方の表面からのみ、ベース組織２４に対して左右交互に突出するようになり、パイルを形成する。
【００３５】
ここで、「フロント糸が編地の一方の表面からのみ、ミドル糸に対して左右交互に突出している」とは、編地２０において、ミドル糸２２方向と垂直方向の断面を見た際に、フロント糸２３がベース組織２４表面に対し、ミドル糸部との接結部を起点として一定の範囲の角度を保って左右方向に交互に形成されていることを意味する。したがって、フロント糸がミドル糸に対して左右に形成され、フロント糸が、雄材の係合素子と容易に係合されることが意図される。フロント糸が編地の一方の表面から、ミドル糸に対して左右交互に突出している場合、係合力の左右差が小さい（雄材を剥離する際に感じられる力の差が小さい）ことが好ましい。
【００３６】
バック糸、ミドル糸、及びフロント糸の編組織のパターンは、それぞれ、編地全体で１種でもよいし、複数種が混在してもよい。編機の通糸方法及び編成プログラムの制御により、編地を通じて１種又は複数種のパターンによる編組織を当業者により適宜設計できる。
【００３７】
ミドル糸及びフロント糸のそれぞれは、１本のフィラメントであっても、複数のフィラメントの束（すなわちマルチフィラメント）であってもよい。好ましい態様において、ミドル糸は、平滑性の観点から、モノフィラメントである。フロント糸は、雄材との係合確率を高めるという点からは、モノフィラメントよりマルチフィラメントのものを使用することが好ましい場合がある。この場合、フロント糸のフィラメントが過度に細いと雄材との係合中に切れたりする場合があるので、面ファスナーの形状等に基づき、適度な太さのものが選択される。一方、後述の通り、バック糸は加工糸を含み、従って、ある態様においてはマルチフィラメントであることが意図される。
【００３８】
一般的には、バック糸、ミドル糸及びフロント糸のフィラメントの総繊度は、それぞれ、約２０〜約２２０ｄｔｅｘ、又は約２０〜約１００ｄｔｅｘであることができる。モノフィラメントの繊度は、約０．５〜約７ｄｔｅｘであることができる。
【００３９】
バック糸、ミドル糸及びフロント糸の材質は、それぞれ１種又は２種以上であることができ、編地の所望の特性に応じて設計できる。またバック糸、ミドル糸及びフロント糸をそれぞれ構成する繊維の種類もまた、１種又は２種以上であることができる。
ミドル糸及びフロント糸の材質としては、それぞれ、例えば、ポリオレフィン（例えばポリエチレン、ポリプロピレン等）、ポリエステル、ポリアミド、ポリウレタン、ＥＶＡ（エチレン・ビニルアセテート）、ポリ乳酸、レーヨン、これらのコポリマー及び混合物、並びに天然繊維等が挙げられる。幾つかの態様においては、雄材との係合による雌材破壊を防ぐという観点から、高強度であるポリアミドが使用される。また、材料コストや環境安定性を考慮すれば、ポリエステルが好ましい。
【００４０】
バック糸の材質としては、例えば、ポリオレフィン（例えばポリエチレン、ポリプロピレン等）、ポリエステル、ポリアミド、ポリウレタン、ＥＶＡ（エチレン・ビニルアセテート）、ポリ乳酸、並びにこれらのコポリマー及び混合物が挙げられる。幾つかの態様においては、雄材との係合による雌材破壊を防ぐという観点から、高強度であるポリアミドが使用される。好ましい態様において、バック糸は、インクとの親和性、強度、材料コスト、環境安定性等の観点から、ポリエステルである。
【００４１】
バック糸の約５０％以上は加工糸である。本開示で、バック糸の約５０％以上とは、バック糸の総本数（すなわち編地でウエール方向に配列されたバック糸の本数）の約５０％以上を意図する。バック糸の約５０％以上が加工糸であることは、良好な平滑性及び隠蔽性の観点から有利である。好ましい態様において、バック糸における加工糸の下限は約５５％以上、約６０％以上、又は約６７％以上であり、一方、その上限は約１００％以下、約９０％以下、又は約８０％以下である。また、バック糸が加工糸の他に後述の弾性糸等を更に含む場合、その利点を良好に得る観点から、加工糸及び弾性糸合計を１００％とした場合、約５０〜約８０％を加工糸とすることもできる。なお、バック糸に弾性糸を挿入する場合、弾性糸は加工糸と異なる筬で入れることができる。すなわち、同一のビームに弾性糸と加工糸を巻き取る方法の他に、加工糸とは異なるビーム（４枚筬）で弾性糸をバック糸に挿入してもよい。
【００４２】
本開示で、加工糸は、嵩高性及び／又は伸縮性（例えば捲縮性）を付与する加工が施されている糸全般を包含する。典型的な一態様として、合成繊維に、撚りをかけながら熱セット（乾熱又は蒸熱をかけることにより）して、高嵩性、捲縮性等を付与した糸が挙げられる。加工糸は、例えば加撚−解撚法、仮撚法等で製造されたものであることができる。特に、テクスチャードヤーンとも呼ばれる仮撚加工糸（例えば、１ヒーター仮撚加工糸）は、編地において編み目の空隙を埋めるように良好に広がる傾向があるため、非係合面の平滑性及び隠蔽性をより良好にする観点から有利である。なお、加工糸における撚数については、得られる面ファスナー雌材における非係合面の隠蔽性の観点から、下限を約２０００ｔｐｍ（tpm: twist per meter）以上又は約２５００ｔｐｍ以上、上限を約６０００ｔｐｍ以下又は約５０００ｔｐｍ以下とすることが好ましい。
【００４３】
加工糸としては、Ｓ撚糸（すなわちＳ方向に撚られた糸）、及びＺ撚糸（すなわちＺ方向に撚られた糸）のいずれも使用できる。編地のカールを防止する観点から、Ｓ撚糸及びＺ撚糸を組合せて用いることが好ましい。カール防止による利点は、面ファスナー雌材を用いた吸収性物品の製造工程において顕著である。具体的には、カール防止は、前述のサクションロールによる面ファスナー雌材搬送の高効率化に寄与する。好ましい態様において、バック糸は、ウエール方向において、１本又は複数本のＳ撚糸と１本又は複数本のＺ撚糸との交互配置を有する。例えば、ＳＺＳＺＳＺのようにＳ撚糸とＺ撚糸とがウエール方向において１本毎に交互に配置されること、及び、ＳＳＺＺＳＳＺＺＳＳＺＺ等のように、Ｓ撚糸とＺ撚糸とがウエール方向において複数本毎に交互に配置されることができる。カール防止の観点から、好ましい態様においては、バック糸として、Ｓ撚糸とＺ撚糸とがウエール方向において１本毎に交互に（すなわちＳＺＳＺＳＺのように）配置されている。
【００４４】
加工糸は伸縮性を有してもよい。伸縮性は、糸を構成する材質の弾性、若しくは糸の撚り方、又はこれらの組合せで付与できる。
【００４５】
幾つかの態様においては、バック糸は、加工糸と同一又は加工糸よりも小さい繊度を有する弾性糸を更に含む。弾性糸は加工糸ではないことが意図される。弾性糸としては例えばポリウレタン弾性糸を例示できる。例示の態様において、バック糸は、ウエール方向において、１本又は複数本の加工糸と１本又は複数本の弾性糸との交互配置を有する。例えば、複数本の加工糸と１本の弾性糸とが交互に配置されてもよい。好ましい態様において、弾性糸の繊度（総繊度）は、加工糸の繊度の１／３以上、１以下である。例えば、加工糸が８４ｄｔｅｘの場合、弾性糸の繊度は約２８ｄｔｅｘ以上であることができ、また、約８４ｄｔｅｘ以下であることができる。
【００４６】
フロント糸及びミドル糸は、加工糸でも、未加工糸（すなわち加工していない原糸）でもよい。
【００４７】
本開示の雌材は、編地に加えて、任意に、印刷部、更に追加の要素を有してもよい。好ましい態様において、印刷部は、編地上にコーティングによって形成される。本開示に係る編地の非係合面は平滑性及び隠蔽性に優れるため、編地上に直接印刷部を配置した場合にも、良好な外観を呈する印刷部が形成される。特に、編地、特に非係合面の良好な隠蔽性は、コーティングによる印刷部の形成において有利である。
【００４８】
追加の要素としては、接着剤加工による接着性付与や、樹脂加工による強度を付与したもの、編布、織布、不織布、紙、又はこれらの積層体等が挙げられる。積層化の方法は特に限定されないが、コーティング、ドライラミネート、押し出しラミネート、ウェットラミネート、熱ラミネート、超音波等、従来公知の方法を使用できる。
【００４９】
印刷部３０は、編地２０上に直接固定されていることができる。印刷部が編地上に直接固定されているとは、印刷部が編地上に他の部材又は層を介さずに配置されて（つまり、編地に接して）おり、且つ、印刷部がその形態を保ったまま編地から実質的に剥離不能であることを意図する。すなわち、上述の通り、印刷部３０は、編地２０におけるベース組織２４の非係合面上に設けることができる。また、印刷部３０の一部が編地２０のベース組織２４を構成する各糸（バック糸、ミドル糸）間等に存在していてもよい。このように、印刷部は編地によってその形態が保持されており、印刷部は編地を支持体として編地上に支持されている。典型的には、印刷部は、雌材において、印刷層支持フィルム等の下地層や他の部材には固定されることなく、編地のみに固定されている状態で存在する。従って、例えば、印刷層支持フィルムとその上に設けられたインク層とを有する印刷シートを編地と積層して成る雌材は、印刷層を印刷層支持フィルムと共に基材層から剥離することが通常可能であり、本開示の雌材とは区別される。
【００５０】
印刷部は、インクのみで構成されてもよいし、インクに加え、ベースコート及び／又はトップコートを有してもよい。インク、並びに任意のベースコート及びトップコートは、それぞれ、編地上に連続層として存在してもよいし、不連続に配置されていてもよく、所望の目的、例えばインクによる目的の図柄に応じて適宜デザインできる。図柄は文字、絵、模様等、任意に選択できる。
【００５１】
インクの材料としては、従来公知の種々のインクが挙げられ、水系、溶剤系のインクが用いられる。インクに含有される樹脂としては、従来より通常用いられている樹脂を使用できる。例えば、アクリル樹脂、ポリウレタン樹脂、ポリアミド樹脂、ウレア樹脂、ポリエステル樹脂、塩化ビニル樹脂、エポキシ樹脂、ポリビニルアルコール、エチレン−酢酸ビニル共重合樹脂、オレフィン樹脂、エポキシ樹脂、石油系樹脂、セルロース誘導体樹脂、ロジン誘導体等の天然樹脂等が用いられる。堅牢性に優れるインクによれば、本開示の雌材を有する物品の使用時にインクが露出しているような場合でも、インクが脱落しにくい。この観点から、例えばウレタン系インク、エポキシ系インク等は好適である。また、インク自体が、熱溶融型の接着剤であってもよい。
【００５２】
典型的な態様において、印刷部は、編地の非係合面上にコーティングにより形成できる。コーティングは、コーティングによる印刷に用いられる従来公知の方法で行うことができる。コーティングによって印刷部が形成されていることは、例えば印刷層支持フィルムを有する雌材において生じるような通気性及び柔軟性の低下を回避できる点で有利である。幾つかの態様において、コーティングによる印刷部を更に有する本開示の雌材は、良好な通気性、柔軟性及び伸張性をなお有することができる。このような利点は、例えば雌材を、衛生用品等の吸収性物品に用いた場合の装着感において有利である。
【００５３】
本開示の雌材は、コスト高を招く材料（例えば印刷層支持フィルム、接着剤等）の使用を排除しうるものであることにより、単純な構成及び製造方法によって製造可能であり、原料コスト及び製造コストの面で有利である。
【００５４】
好ましい態様において、雌材は、１平方メートル当たり約１０〜約１００ｇの坪量を有することができる。坪量が約１０ｇ／ｍ2以上である場合、雌材の形態保持が容易であり、また約１００ｇ／ｍ2以下である場合、雌材の剛性が大きくなり過ぎず、雌材の柔軟性が良好である。
【００５５】
好ましい態様において、雌材は柔軟かつ可撓性である。例えば、雌材の剛性は、ＭＤ方向（ミドル糸方向）で、約０．８Ｎ／インチ以上約３．５Ｎ／インチ以下、かつ上記ＭＤ方向と９０°をなすＣＤ方向（バック糸方向）で、約０．３Ｎ／インチ以上約３．５Ｎ／インチ以下であることが好ましい。剛性が上記範囲である場合、雌材が良好な機械強度を有しながら優れた柔軟性を有することができる。
【００５６】
好ましい態様において、雌材は通気性に優れる。より具体的には、雌材の、ガーレー法で測定される通気度は、衛生用品に良好な着用感を与えることができるという観点から、約５秒／１００ｃｃ以下であることが好ましい。より好ましく約３秒／１００ｃｃ以下、更に好ましくは約１秒／１００ｃｃ以下である。下限については特に制限はないが、ある態様においては、約０．１秒／１００ｃｃ以上である。
【００５７】
面ファスナー雌材１０には、更に、適宜、起毛、エンボス、染色、着色等の付加的加工を適用することができる。また、編地２０は全体又は部分的に染められていてもよい。特に、おむつ等の吸収性物品の部材として使用する場合、艶、テカリといった光沢を無くすことができ、審美性に優れた外観を得ることができる。
【００５８】
本開示の別の態様は、上述した面ファスナー雌材と、面ファスナー雄材（本開示で、単に雄材ともいう。）とを含む面ファスナーを提供する。
【００５９】
図５は、本開示の一態様に係る面ファスナーの断面構造を示す模式図である。図５を参照し、雄材４０は、通常、シート状の基部５０と、その基部上に突起物として配設された複数個のフック係合素子４１とを有する。フック係合素子の形状は特に限定されないが、円柱体、四角柱、六角柱等の柱状体であることができ、また機械的係合作用の改良のため、例えば円板型、きのこ型、かぎ型、くさび型、やじり型等の頂頭部を有していることができる。このような頂頭部は、相対する係合面に対してより良好に機械的に係合されることができ、かつ着脱作業も容易に可能であるからである。
【００６０】
例えば、雄材におけるフック係合素子の密度は、１平方インチあたり５００本から５０００本程度が一般的であり、ある態様においては、１平方インチあたり１６００本の密度のものが使用される。
【００６１】
雄材における係合素子の材質としては種々の熱可塑性樹脂材料、例えば、ポリエチレン（例えば、高密度ポリエチレン）、ポリプロピレン、ポリスチレン、ポリ塩化ビニル、ポリエチレンテレフタレート、ポリブチレンテレフタレート、ナイロン、ポリカーボネート、ポリメチルメタクリレート、ポリアセタール、ポリメチルペンテン、アクリロニトリル−スチレン−ブタジエン、ポリフェニレンエーテル、ポリフェニレンサルファイド、並びに、スチレン−ブタジエン−スチレン、スチレン−イソプレン−スチレン等のスチレン系エラストマー、エチレン−α−オレフィンコポリマー等のオレフィン系エラストマー、エステル系エラストマー、アミド系エラストマー、ウレタン系エラストマー、塩化ビニル系エラストマー、シリコーン系エラストマー、フッ素系エラストマー、及びそのアロイ、等を例示できる。雄材の例としては、スリーエム ジャパン（株）により市販されるフックテープ（ＣＳ−６００）等が挙げられる。
【００６２】
本開示の面ファスナーは、種々の物品、例えば衣料、自動車内装材等における種々の被適用物の固定に使用できる。しかし、本開示の面ファスナーは、その構成に起因して良好な通気性、柔軟性及び伸張性を有することができるため、特に、吸収性物品（例えば紙おむつ等の衛生用品）の面ファスナーとして好適である。
【００６３】
幾つかの態様において、吸収性物品、特に紙おむつに面ファスナーが用いられる場合、雌材と雄材との係合特性、特に雌材の性能に配慮することが好ましい。通常の紙おむつにおいては、着用者の背側両側部に左右一対の雄材が設けられ、また、左右一対の雌材が前身ごろ腹部に設けられる。したがって、紙おむつの左右２箇所において雄材と雌材とがそれぞれ係合されることになるが、この場合の係合力の左右差、すなわち左方向に剥離する力と右方向に剥離する力との差が小さいことは、面ファスナーによる紙おむつの確実な固定の観点から好ましい。
【００６４】
例えば、前述のような、フロント糸がミドル糸に対して左右交互に突出している構造となっている雌材は、雄材との係合力の左右差が少なく、好適である。
【００６５】
吸収性物品としては、子供用及び大人用、ペット用のおむつ、生理用及びその他の用途のナプキン、等が挙げられる。典型的な態様において、衛生用品はおむつである。本開示に係る編地における良好な平滑性及び隠蔽性は、おむつのアセンブリラインのサクションロールに設けられた吸引孔による安定した搬送においても有利である。
【００６６】
好ましい態様において、吸収性物品は通気性に優れる。より具体的には、吸収性物品の、ガーレー法で測定される通気度は、吸収性物品に良好な着用感を与えることができるという観点から、約５秒／１００ｃｃ以下であることが好ましい。より好ましく約３秒／１００ｃｃ以下、更に好ましくは約１秒／１００ｃｃ以下である。下限については特に制限はないが、ある態様においては、約０．１秒／１００ｃｃ以上である。
【００６７】
吸収性物品の製造方法は特に限定されないが、例えば以下の方法を例示できる。吸収性物品における面ファスナー以外の要素としては従来公知の任意の要素を採用可能であり、ここでは詳細は説明しない。吸収性物品において、被適用部に面ファスナーを取り付ける方法は従来公知の任意の方法であることができる。面ファスナーの片面（例えば雌材において印刷部が形成されている面）を、従来公知の接合方法（グルー、熱融着、超音波加工等による接着、縫製、ステープラーによる機械的固定等）で被適用部に接合する。グルーによる固定においてはＳＩＳ、ＳＢＳ等の合成ゴム系、オレフィン系、アクリル系、シリコン系、ＥＶＡ系等の公知の粘着剤が必要に応じて適宜選択されるが、これらの樹脂に限定されるものではない。
【実施例】
【００６８】
以下、実施例によって本発明の例示の態様を更に説明するが、本発明はこれに限定されない。
【００６９】
＜評価方法＞
１．光透過率
編地の光透過率は、全光線透過率の試験方法（ＪＩＳ  Ｋ７３６１）に準拠して測定した。測定装置として日本電色工業（株）製のＮＤＨ２０００を用いた。編地から切り出した５０ｍｍ×５０ｍｍの試験片を測定装置のサンプルホルダーに固定した。試験片に直径約１ｃｍの白色光を照射して、全光線透過率を測定した。
２．Ｌａｂ色空間Ｌ＊
編地のＬａｂ色空間  Ｌ＊は、分光測色計（コニカミノルタ社製、ＣＭ−２６００ｄ）を用いて測定した。編地から切り出した５０ｍｍ×５０ｍｍの試験片を黒色板の上にのせた。次に、試験片の上に測定器を置きサンプルを固定した。試験片に直径８ｍｍの光（光源：キセノンランプ）を照射してＬ＊ａ＊ｂ＊を測定し、Ｌ＊を読み取った。
【００７０】
３．厚み
編地の厚みは、シックネスゲージ（Ｍｉｔｕｔｏｙｏ社製  Ｎｏ．２１０９ＦＬ）を用いて測定した。編地から切り出した１００ｍｍ×１００ｍｍの試験片を、シックネスゲージの測定子に挟んで厚みを測定した。測定子の形状は半球状である。
４．２０％伸び荷重
編地から切り出したＣＤ方向５０ｍｍ、ＭＤ方向約２５ｍｍの試験片を、テンシロン引張試験機（（株）オリエンテック社製、ＲＴＣ−１２２５）のチャック間に固定して、長手方向に、速度３００ｍｍ／分で伸張させ、その伸張過程における伸張距離及び対応する引張荷重をプロットして、伸張距離及び引張荷重の関係曲線（横軸；伸長距離（ｍｍ），縦軸；引張荷重（Ｎ））を得た。得られた関係曲線から、伸張距離が５ｍｍ（すなわち伸張率２０％）のときの引張荷重の値を読み取った。
【００７１】
５．係合力
以下の手順で係合力を測定した。９０度剪断治具上に、長さ１００ｍｍ、幅５０ｍｍの雌材試験片を、非係合面を治具に対向させて置いた。フックを有する長さ２０ｍｍ、幅２５ｍｍの雄材（３ＭメカニカルファスナーフックＮＣ−２０５０、スリーエムジャパン（株）から入手可能）のフック面を雌材試験片に対向させ、該雌材試験片上に雄材を静かに置いた。なお、９０度剪断治具において、雄材が接する面は滑らかにされている。２．０ｋｇハンドローラーを、雄材上にて約３００ｍｍ／分で幅方向にゆっくり転がして１周させた。次いで、雄材のペーパーリーダーの端部上にクリップを取り付けた。クリップに１ｋｇの重りを２秒間吊るした後、重り及びクリップを取り除いた。
次いで、雌材試験片を９０度剥離治具内に置き、雄材の紙端部を引張試験機の上側口に入れた。雄材のフック端部が上側口の直下になるようにした。雌材試験片が動かないように押し下げながら剥離試験を行い、係合力を測定した。
６．非係合面の外観
実施例２及び比較例３について、編地の非係合面の外観をマイクロスコープ（（株）キーエンス製のＶＨＸ−１０００）で撮影した。
【００７２】
＜雌材の作製＞
［実施例１〜４及び比較例１〜３］
以下の手順で面ファスナー雌材を作製した。
編機：２８ゲージの３枚筬シングルトリコット編機（カールマイヤー製）
糸配列：１イン１アウト
糸の種類：
フロント糸（前筬より給糸）  ８４Ｔ／３６（デシテックス／フィラメント、以下同様）  未加工糸（ポリエステル原糸）（帝人（株）から市販で入手可能）
ミドル糸（中筬より給糸）  ２２Ｔ／１  未加工糸（ポリエステル原糸）（東レ（株）から市販で入手可能）
バック糸（後筬より給糸）
（実施例１〜４、並びに比較例１及び２）
８４Ｔ／３６  加工糸（ポリエステル仮撚加工糸）（仮撚条件４０００ｔｐｍ（tpm: twist per meter）、山越（株）から入手可能）
（比較例３）
８４Ｔ／３６  未加工糸（ポリエステル原糸）（帝人（株）から市販で入手可能）
編組織及びランナー：
フロント糸  １−０／５−６／１０−１１／６−５（図３Ａ及びＢ参照）、１７６ｃｍ／４８０コース
ミドル糸  １−０／０−１／０−１／１−０（図３Ａ及びＢ参照）、１３０ｃｍ／４８０コース
バック糸  表１記載のとおり
【００７３】
［比較例４］
坪量４３ｇ／ｍ2の市販の不織布ループ（ポリプロピレン及びポリエチレンからなる繊維で構成され、カーディングによるウェブ作製、続いてエンボスパターンの付与及び繊維同士の結合によって製造された不織布ループ）を用いた。
【００７４】
結果を表１に示す。
【表１】
0006563636.tif 000002
【００７５】
実施例における面ファスナー雌材は、バック糸の種類及び配置に起因して、光透過率が低く良好な隠蔽性を有しながら、上記厚みの差（Ｂ）−（Ａ）が小さく良好な平滑性を有していた。中でも、バック糸の編組織０−０／Ｎ−ＮにおけるＮが５、７、９である実施例１〜３では、Ｎが３である実施例４と比べて隠蔽性及び平滑性が一層良好であった。また、比較例４の不織布ループと比較することで、実施例における面ファスナー雌材は係合力及び伸長性に優れていることが確認された。一方バック糸が閉じ目を形成する比較例１及び２では平滑性が実施例に比べ劣っていた。
【００７６】
また、バック糸が加工糸ではない比較例３では実施例に比べ係合力が小さかった。更に、比較例３の非係合面外観を同じバック糸編組織を有する実施例２と比較した（ここで、比較例３はバック糸が未加工糸である他は実施例２と同様にして編地を作製した）。図６は、実施例２（図中（ａ））及び比較例３（図中（ｂ））における編地の非係合面の外観を示す図である。両図の視野は縦１０ｍｍ×横１５ｍｍである。バック糸が加工糸である実施例２では非係合面が目の詰まった外観を有していた（隠蔽性良好）のに対し、バック糸が未加工糸である比較例３では非係合面が隙間の多い外観を有していた（隠蔽性不良）。
【００７７】
続いて、実施例１〜４及び比較例１〜３の面ファスナー雌材サンプルにおける印刷適性を確認するため、各サンプルの非係合面側に「正」の文字を印刷し、印刷後の文字の鮮明性を目視にて観察した。実施例のサンプルでは、全て「正」の文字が鮮明であり、バック糸編組織のＮが大きい（振り幅が大きい）実施例１〜３のサンプルではより鮮明な印刷外観が得られた。一方、比較例１及び２のサンプルでは、「正」の文字の輪郭がぼやけ、外観不良が観察された。これは、比較例１及び２ではバック糸が閉じ目を形成しており、閉じ目になることで非係合面の平滑性が悪くなったことに起因すると考えられる。また、比較例３のサンプルは隙間が多いため、非係合面に「正」の文字を印刷することができず、印刷に用いたインクが隙間を通してサンプル係合面（裏面）側に抜け、サンプルを載せていた台紙に染み込んでしまった。
【産業上の利用可能性】
【００７８】
本開示の面ファスナー雌材及び面ファスナーは、例えば、子供用、大人用及びペット用のおむつ、生理用及びその他の用途のナプキン、等の衛生用品等の吸収性物品に好適に適用できる。本発明の実施態様の一部を以下の項目［１］〜［９］に記載する。
［１］
編地を含む面ファスナー雌材であって、
前記編地がバック糸、ミドル糸及びフロント糸によって編成された編地であり、
前記バック糸の５０％以上が加工糸であり、
前記バック糸が０−０／Ｎ−Ｎ（但し、Ｎは奇数である）の編組織に従って配置されている、面ファスナー雌材。
［２］
前記ミドル糸が閉じ目及び開き目を交互に形成しており、
前記バック糸それぞれが、前記ミドル糸のうち２本のミドル糸と、前記０−０側及び前記Ｎ−Ｎ側の各端部において交互に接結しており、
ここで、前記バック糸は、前記０−０側又は前記Ｎ−Ｎ側の一方の端部で、前記２本のミドル糸のうち一方のミドル糸の閉じ目と接結されているとともに、前記０−０側又は前記Ｎ−Ｎ側の他方の端部で、前記２本のミドル糸のうち他方のミドル糸の開き目と接結されている、項目１に記載の面ファスナー雌材。
［３］
前記Ｎが、５、７又は９である、項目１又は２に記載の面ファスナー雌材。
［４］
前記バック糸が、ウエール方向において、１本又は複数本のＳ撚糸と１本又は複数本のＺ撚糸との交互配置を有する、項目１〜３のいずれか一項に記載の面ファスナー雌材。
［５］
前記ミドル糸が閉じ目及び開き目を交互に形成しており、
前記フロント糸が、前記ミドル糸の前記閉じ目の位置に配置された開き目を少なくとも有し、
前記フロント糸が、前記ミドル糸に対して左右交互に突出している、項目１〜４のいずれか一項に記載の面ファスナー雌材。
［６］
前記バック糸が、前記加工糸と同一又は前記加工糸よりも小さい繊度を有する弾性糸を更に含む、項目１〜５のいずれか一項に記載の面ファスナー雌材。
［７］
印刷部を更に有する、項目１〜６のいずれか一項に記載の面ファスナー雌材。
［８］
項目１〜７のいずれか一項に記載の面ファスナー雌材と、面ファスナー雄材とを含む、面ファスナー。
［９］
項目８に記載の面ファスナーを含む、吸収性物品。
【符号の説明】
【００７９】
１０    面ファスナー雌材
２０    編地
２１，２１Ａ    バック糸
２２，２２Ａ，２２Ｂ，２２Ｃ    ミドル糸
２２ａ，２２ｃ，２３ｂ，２３ｄ    開き目
２２ｂ，２２ｄ，２３ａ，２３ｃ    閉じ目
２３，２３Ａ    フロント糸
２４    ベース組織
３０    印刷部
４０    雄材
４１    係合素子
５０    基部
Ｔ１，Ｔ２，Ｔ３，Ｔ４    端部
【図１】
0006563636.tif 000003
【図２】
0006563636.tif 000004
【図３Ａ】
0006563636.tif 000005
【図３Ｂ】
0006563636.tif 000006
【図４Ａ】
0006563636.tif 000007
【図４Ｂ】
0006563636.tif 000008
【図５】
0006563636.tif 000009
【図６】
0006563636.tif 000010